Brevet FR2910909A1 — publié le 20080704

COMPOSITION SILICONE ADHESIVE ET PROCEDE DE COLLAGE UTILISANT UNE TELLE COMPOSITION Le domaine général de l'invention est celui des compositions silicones réticulables par addition. Les polyorganosiloxanes considérés (POS) sont du type vulcanisable à froid (RTV), sachant que classiquement ils se présentent sous la forme d'un système bicomposant dont la vulcanisation peut être accélérée à chaud. On s'intéresse plus spécialement dans le cadre de l'invention aux compositions silicones adhésives réticulant par réaction d'addition, dont la cinétique peut être 10 significativement augmentée par une élévation de la température. L'invention concerne également un procédé de collage d'au moins deux substrats utilisant une telle composition silicone adhésive réticulable. Dans le cadre de l'invention, ce procédé s'applique plus particulièrement à la fabrication de sacs gonflables utilisés pour la protection des occupants d'un véhicule, 15 appelés communément airbags . Traditionnellement, les airbags sont formés par une toile en fibre synthétique, par exemple en polyamide, et sont fabriqués d'une seule pièce, ou à partir de deux pièces assemblées par exemple par collage ou par couture au moyen d'un fil polyamide. La face externe des airbags réalisés d'une seule pièce est généralement revêtue d'un film 20 élastomère silicone réticulé formant un revêtement de protection et de renfort mécanique, alors que, dans le cas des airbags réalisés à partir de deux pièces cousues, le film élastomère de silicone est prévu sur la face interne de l'airbag. L'assemblage par couture engendre certains inconvénients, puisque les piqûres d'aiguilles dans le film élastomère de silicone et la toile constituent des trous au niveau de la couture, ce qui peut porter préjudice 25 aux propriétés d'étanchéité et à leur résistance aux agressions chimiques, thermiques et climatiques. Il est impératif d'empêcher l'air de fuir au niveau du fil de couture qui relie les deux pièces de l'airbag, en particulier lorsque l'airbag est utilisé comme airbag latéral. En effet, pour protéger les occupants d'un véhicule effectuant des tonneaux, les airbags latéraux qui recouvrent les fenêtres latérales doivent rester gonflés plus longtemps qu'un 30 airbag avant ou passager. Une solution pour résoudre ce problème d'étanchéité des coutures a été développée et consiste à appliquer un joint de colle au niveau des coutures. Selon ce procédé connu, les pièces de l'airbag sont découpées l'une au-dessus de l'autre, un cordon de colle est ensuite déposé autour d'une des pièces, puis les deux pièces sont compressées pour créer le joint. 35 Le sac collé passe ensuite à l'étape "couture" de la fabrication. La colle utilisée dans ce procédé est généralement une composition silicone adhésive. Une telle composition adhésive est décrite par exemple dans le brevet EP-B- 2 0131 854, et permet d'obtenir un adhésif pour coller deux surfaces de manière permanente. Cette composition est obtenue en mélangeant : (i) 9 à 70% en poids d'un copolymère résineux solide, soluble dans le benzène, contenant des radicaux hydroxyle, constitué essentiellement de motifs R3SiO112 et de motifs SiO4i2, où R est un groupe hydrocarboné monovalent contenant moins de 5 atomes de carbone, au moins 95% des groupes R dans (i) étant des groupes méthyles, (ii) 30 à 91% en poids d'un polydiorganosiloxane de formule HO(R2SiO)aH, où R est tel que défini ci-dessus, la valeur moyenne de a est telle que la viscosité de (ii) est supérieure à 10 000 Pa.s à 25 C, (iii) 0.75 à 8 parties en poids sur la base de 100 parties en poids de (i) et (ii), d'un organohydrogénopolysiloxane compatible avec le mélange de (i) et (ii) et ayant des motifs de formule RbHeSiO(4_b_c),2 où R est tel que défini ci-dessus, b est compris entre 1.00 et moins de 2, c est compris entre 0. 3 et 1.00, la somme b+c étant comprise entre 1.30 et moins de 3.00, plus de deux atomes d'hydrogène liés au silicium étant présents en moyenne par molécule de (iii), aucun atome de silicium ne portant pas plus d'un atome d'hydrogène lié au silicium, le ratio molaire de motifs SiH de (iii) aux motifs SiOH de (i) et (ii) étant compris entre 0.2/1 et 1/1, et le poids des atomes d'hydrogène présent sur le silicium étant inférieur à 0.05 g pour 100 g de (i) et (ii), (iv) 0.5 à 2 parties en poids, sur la base de 100 parties en poids de (i) et (ii) d'un 20 catalyseur soluble à base d'étain, et (v) une quantité suffisante de solvant non réactif pour le mélange de (i), (ii) (iii) et (iv), pour obtenir un adhésif susceptible de s'écouler dont la viscosité et la teneur en solides sont conjointement telles qu'une seule application de l'adhésif permet d'atteindre une épaisseur d'adhésif d'au moins 0.1 mm. 25 Le procédé décrit pour appliquer cette composition prévoit une étape d'évaporation du solvant, ce qui augmente le temps de fabrication d'une pièce, et diminue le rendement de production. De plus, les performances de cet adhésif restent modestes, en tout cas pas suffisantes pour pouvoir utiliser cet adhésif dans le domaine de l'assemblage des airbags. 30 Or, dans le cas particulier des airbags, on doit utiliser des adhésifs présentant une force de collage suffisante et une contrainte à la rupture et un taux d'allongement élevés. En effet, lorsque l'airbag s'ouvre, la toile se gonfle très rapidement, et la déformation de la toile au niveau des coutures est très forte. Cela est particulièrement observé dans les airbags latéraux, pour lesquels, contrairement aux airbags avant et passagers, la toile au 35 niveau des coutures n'est pas pliée vers l'intérieur mais vers l'extérieur, à cause de la forme complexe du sac. 3 D'autres formulations ont donc été développées afin d'améliorer les propriétés mécaniques des adhésifs. Notamment, le brevet EP-B-1 225 211 décrit une composition silicone adhésive qui comprend : A. 100 parties en poids d'un organopolysiloxane ayant une moyenne d'au moins 5 deux groupes alcényles par molécule ; B. un organopolysiloxane ayant une moyenne d'au moins deux atomes d'hydrogène liés à un atome de silicium dans chaque molécule, en une quantité telle que le ratio molaire des atomes d'hydrogène liés à un atome de silicium dans le composant B sur les groupes alcényles dans le composant A est de 0.01 à 20 ; 10 C. entre 5 et 200 parties en poids d'une poudre de carbonate de calcium choisi parmi le groupe comprenant le carbonate de calcium non traité, le carbonate de calcium traité avec un acide organique et le carbonate de calcium traité avec un ester d'un acide organique, ladite poudre de carbonate de calcium ayant une surface spécifique BET comprise entre 5 et 50 m2/g ; et 15 D. un catalyseur à base de platine, en une quantité suffisante pour obtenir la prise de la composition. Cette composition permet d'obtenir un adhésif présentant une résistance à la traction de 3,5 MPa (test JISK6251) et un allongement à la rupture de 1500%. Toutefois, il est indiqué que cette composition est laissée durcir pendant 7 jours à 25 C pour obtenir 20 l'adhésif présentant les propriétés recherchées en élongation et en résistance à la traction. Il est bien évident qu'il n'est pas possible dans une production industrielle de prévoir un tel temps de réticulation. On connaît également par la publication WO 2004/101696 au nom de la déposante un procédé de collage de supports fibreux, tissés ou non, comprenant au moins un 25 revêtement silicone, ce procédé étant du type de ceux consistant à faire se chevaucher les supports à coller, un adhésif à base de silicone étant inséré entre les supports, sur au moins une partie de la zone de chevauchement; caractérisé en ce qu'il consiste essentiellement à : • mettre en oeuvre au moins un adhésif silicone réticulable de la classe des "Liquid 30 Silicone Rubbers" (LSR) ou de la classe des Elastomères Silicones Pompables (ESP), se présentant sous forme liquide (pâte fluide) à température ambiante et ayant les caractéristiques rhéologiques suivantes : > borne haute de fluidité : viscosité Brookfield à 25 C en Pa.s: 35 rl >_ 100, de préférence Tl 200 > borne basse de fluidité : vitesse d'extrusion Ve en g.min 1 mesurée selon un test Te Ve 20, de préférence Ve 50 ; 4 • mettre cet adhésif liquide directement en forme et en place sur au moins l'un des supports à coller, dans leur zone de chevauchement ; • maintenir en contact intime les supports encollés dans leur zone de chevauchement, de manière à éviter tout piégeage d'air à l'interface ; • et à chauffer l'adhésif en place entre les supports ainsi maintenus en contact intime, de façon à permettre le collage des supports par réticulation de l'adhésif. De préférence, l'adhésif silicone retenu a la composition suivante : (a) au moins un polyorganosiloxane (POS) présentant, par molécule, au moins deux groupes alcényles, de préférence en C2 C6 liés au silicium ; (b) une charge minérale renforçante, (c) une quantité catalytiquement efficace d'au moins un catalyseur : - à base d'au moins un peroxyde organique dans le cas où la composition est exempte de réticulant POS (e) défini ci-après ; - ou à base d'au moins un composé métallique, de préférence platinique, et avantageusement associé à un régulateur de prise, dans le cas où la composition comprend au moins un réticulant POS (e) défini ci-après; (d) éventuellement une charge complémentaire; (e) éventuellement au moins un réticulant polyorganosiloxane présentant, par molécule, au moins trois atomes d'hydrogène liés au silicium; (f) éventuellement au moins un additif polyorganosiloxane dans lequel au moins 50% en nombre des atomes de silicium sont directement liés chacun à au moins un atome d'hydrogène; (g) éventuellement au moins un promoteur d'adhérence; (h) éventuellement au moins une résine polyorganosiloxane; (i) et éventuellement des additifs fonctionnels pour conférer des propriétés spécifiques. Les exemples relatifs aux LSR montrent qu'il est nécessaire de chauffer 3 minutes à 180 C pour obtenir une force de pelage de 40 N/cm. Les propriétés mécaniques en terme de force de collage de ces adhésifs sont acceptables notamment pour réaliser des joints de colle au niveau des coutures des airbags. Toutefois, les temps de réticulation sont encore trop longs et les propriétés d'allongement et de résistance à la traction ne sont pas suffisantes pour cette application particulière. Afin d'augmenter les cadences de production, on recherche donc une composition adhésive qui durcisse très rapidement, la réticulation pouvant être accélérée par chauffage, tout en conservant les propriétés mécaniques au moins équivalentes à celles des adhésifs déjà utilisés dans le domaine des airbags. Plus précisément, il est nécessaire de prévoir une composition adhésive qui sera appliquée au niveau de la couture pour donner un joint de colle qui collera suffisamment les deux pièces d'un sac déjà revêtues d'un film élastomère de silicone, qui empêchera la fuite de l'air, qui sera résistant au vieillissement, et qui restera continu d'une pièce du sac à l'autre lors du gonflage brusque de sac. En particulier, lorsque le sac se gonfle, le joint de colle doit résister à la très forte extension entre les deux 5 pièces du sac tout en continuant à recouvrir le fil de couture afin de conserver l'étanchéité. Il apparaît qu'il est nécessaire de disposer d'un adhésif qui soit capable de dissiper un maximum d'énergie. En effet, plus l'adhésif absorbera d'énergie et plus l'airbag résistera à la pression pendant et après son ouverture. Dans la présente description, l'énergie dissipée est définie comme étant l'aire sous la courbe de traction représentant la contrainte en fonction de la déformation. Compte tenu de l'art antérieur, l'un des objectifs essentiels de la présente invention est de fournir une composition silicone adhésive réticulable rapidement afin de pouvoir accélérer les cadences de production des produits à coller. Un autre objectif essentiel de la présente invention est de fournir une nouvelle composition silicone adhésive, appliquée notamment sur un revêtement siliconé, et permettant d'obtenir un adhésif présentant une force de pelage suffisante, par exemple supérieure ou égale à 30 N/cm. Un autre objectif essentiel de la présente invention est de fournir une composition silicone adhésive permettant d'absorber un maximum d'énergie lorsque le produit collé subit des contraintes. Un autre objectif essentiel de la présente invention est de fournir une composition silicone adhésive ou une utilisation de celle-ci pour le collage de deux substrats, ces substrats étant notamment deux pièces assemblées par couture constituant un sac gonflable pour la protection d'un occupant de véhicule. Un autre objectif essentiel de la présente invention est de préconiser l'utilisation d'une telle composition silicone réticulable comme joint d'étanchéité des coutures de deux substrats assemblés par couture. Un autre objectif essentiel de la présente invention est de fournir un procédé de collage d'au moins deux substrats à l'aide d'une composition silicone réticulable, ledit procédé permettant d'obtenir facilement et économiquement un assemblage solide et durable entre les deux substrats. Ces objectifs, parmi d'autres, sont atteints par la présente invention qui concerne tout d'abord une composition silicone adhésive réticulable comprenant : (A) au moins un polyorganosiloxane (POS A) présentant, par molécule, au moins deux groupes alcényles, de préférence en C2-C6 liés au silicium; 6 (B) au moins un réticulant polyorganosiloxane présentant, par molécule, au moins deux atomes d'hydrogène liés au silicium; (C) une quantité catalytiquement efficace d'au moins un catalyseur à base d'au moins un composé métallique, de préférence platinique ; (D) une charge minérale renforçante; (E) éventuellement une charge complémentaire; (F) éventuellement un inhibiteur de réticulation (H) éventuellement au moins une résine polyorganosiloxane; (I) et éventuellement des additifs fonctionnels pour conférer des propriétés spécifiques, caractérisée en ce qu'elle comprend également au moins une gomme polyorganosiloxane POS (A'), différente du POS (A), ayant une teneur pondérale en groupe(s) alcényle(s), de préférence en C2-C6 liés au silicium et plus préférentiellement encore vinylique(s), comprise entre 0,001% et 0,2%, et de préférence entre 0,01% et 0,1%, et présentant à 25 C une consistance comprise entre 300 et 1200, de préférence entre 500 et 1000, et plus préférentiellement encore entre 600 et 900. La composition adhésive selon l'invention est avantageuse en ce qu'elle permet d'obtenir des temps de réticulation très courts, à température ambiante ou par chauffage, sans nuire aux propriétés mécaniques de l'adhésif obtenu. En particulier, la composition adhésive selon l'invention réticule en 3 heures environ à 25 C, ou de préférence par chauffage à 190 C dans un temps inférieur à 5 minutes et plus préférentiellement encore par chauffage à 80 C en 90 secondes. De plus, l'adhésif obtenu présente des valeurs de tension à la rupture et d'allongement à la rupture telles que l'énergie absorbée par l'adhésif obtenu avec la composition selon l'invention est supérieure à l'énergie absorbée par les adhésifs existant sur le marché. Dans le présent exposé, on se réfère à la nomenclature "silicone" suivante pour représenter les motifs siloxy ("Chemistry and technology of silicones" Walter NOLL Academic Press 1968 Table 1 page 3') : • M : (R )3SiOu2, • MAI : (R )2 (Alc)SiOii2, • D : (R )2SiO2i2, • DAI : (R )(Alc)Si0212, • M : (R )2 (H)SiOv2, • D' : (R )(H)SiO2i2, • Mox : (R )2 (OH)SiO1/2, • D H : (R )(OH)SiO2i2, • T : (R )SiO3i2, 7 • Q : SiO4/2, où R est choisi parmi les groupes alkyles linéaires ou ramifiés ayant de 1 à 8 atomes de carbone inclus (e.g. méthyle, éthyle, isopropyle, tertiobutyle et n-hexyle), éventuellement substitués par au moins un atome d'halogène (e.g.trifluoro-3,3,3 propyle), et ainsi que parmi les groupes aryles (e.g. phényle, xylyle et tolyle), Alc = alcényle, de préférence vinyle (noté Vi), ou allyle. Le POS majoritaire de la composition adhésive, à savoir le polyorganosiloxane (A), présente avantageusement des motifs de formule : Wa Zb SiO(4_(a+b)) /2 (A.1) dans laquelle : - W est un groupe alcényle, de préférence vinyle - Z est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles, - a est 1 ou 2, b est 0, 1 ou 2 et a + b est compris entre 1 et 3, et éventuellement des autres motifs de formule moyenne : Zc SiO(4-c)/2 (A.2) dans laquelle Z a la même signification que ci-dessus et c a une valeur comprise entre 0 et 3. Les groupes Z peuvent être identiques ou différents. Par "alcényle", on entend une chaîne hydrocarbonée insaturée, linéaire ou ramifiée, substituée ou non, présentant au moins une double liaison oléfinique, et plus préférablement une seule double liaison. De préférence, le groupe "alcényle" présente de 2 à 8 atomes de carbone, mieux encore de 2 à 6. Cette chaîne hydrocarbonée comprend éventuellement au moins un hétéroatome tel que O, N, S. Des exemples préférés de groupes "alcényle" sont les groupes vinyle, allyle et 30 homoallyle; le vinyle étant particulièrement préféré. Par "alkyle", on désigne une chaîne hydrocarbonée saturée, cyclique, linéaire ou ramifiée, éventuellement substituée (e.g. par un ou plusieurs alkyles), de préférence de 1 à 10 atomes de carbone, par exemple de 1 à 8 atomes de carbone, mieux encore de 1 à 4 atomes de carbone. 35 Des exemples de groupes alkyles sont notamment méthyle, éthyle, isopropyle, n- propyle, tert-butyle, isobutyle, n-butyle, n-pentyle, isoamyle et 1,1-diméthylpropyle. L'expression "aryle" désigne un groupe hydrocarboné aromatique, ayant de 6 à 18 atomes de carbone, monocyclique ou polycyclique et de préférence monocyclique ou 8 bicyclique. Il doit être entendu que, dans le cadre de l'invention, par radical aromatique polycyclique, on entend un radical présentant deux ou plusieurs noyaux aromatiques, condensés (orthocondensés ou ortho et péricondensés) les uns aux autres, c'est-à-dire présentant, deux à deux, au moins deux carbones en commun. A titre d'exemple "d'aryle", on peut mentionner e.g. les radicaux phényle, xylyle et tolyle. Avantageusement, le POS (A) a une viscosité au moins égale à 10 mPa.s, de préférence à 1000 mPa.s et plus préférentiellement encore comprise entre 5 000 et 200 000 mPa.s. Dans le présent exposé, les viscosités indiquées correspondent à une grandeur de viscosité dynamique mesurée à 25 C, à l'aide d'un viscosimètre BROOKFIELD, selon la norme AFNOR NFT 76 102 de février 1972. Bien entendu, le POS (A) peut être un mélange de plusieurs huiles répondant à la même définition que le POS (A). Le POS (A) peut être uniquement formé de motifs de formule (A.1) ou peut contenir, en outre, des motifs de formule (A.2). Le POS (A) est avantageusement un polymère linéaire, dont la chaîne diorganopolysiloxanique est constituée essentiellement de motifs siloxy D ou Dvi, et est bloquée à chaque extrémité par un motif siloxy M ou Mvi. De préférence, au moins 60 % des groupes Z représentent des radicaux méthyle. La présence, le long de la chaîne diorganopolysiloxanique, de faibles quantités de motifs autres que Z2SiO, par exemple de motifs de formule ZSiOl,5 (motifs siloxy T) et/ou SiO2 (motifs siloxy Q) n'est cependant pas exclue dans la proportion d'au plus 2 % (ces pourcentages exprimant le nombre des motifs T et/ou Q pour 100 atomes de silicium). Des exemples de motifs siloxyles de formule (A.1) sont les motifs vinyldiméthylsiloxyle, vinylphénylméthylsiloxyle, et vinylsiloxyle. Des exemples de motifs siloxyles de formule (A.2) sont le motif SiO4i2, diméthylsiloxyle, méthylphénylsiloxyle, diphénylsiloxyle, méthylsiloxyle et phénylsiloxyle. Des exemples de POS (A) sont les diméthylpolysiloxanes à extrémités diméthylvinylsilyle, les copolymères méthylvinyldiméthylpolysiloxanes à extrémités triméthylsilyle, les copolymères méthylvinyldiméthylpolysiloxanes à extrémités diméthylvinylsilyle, les méthylvinylpolysiloxanes cycliques. Ces huiles POS (A) sont commercialisées par les fabricants de silicone ou peuvent 35 être fabriquées en opérant selon des techniques déjà connues. 9 Le réticulant polyorganosiloxane (B) est de préférence du type de ceux comportant le motif siloxyle de formule : Hd Le SiO(4_(d+e))/2 (B•1) dans laquelle : L est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryle, - d est 1 ou 2, e est 0, 1 ou 2 et d + e a une valeur comprise entre 1 et 3 ; et éventuellement des autres motifs siloxyles de formule moyenne : Lg SiO(4_g)/2 (B.2) dans laquelle L a la même signification que ci-dessus et g a une valeur comprise entre 0 et 3. La viscosité dynamique de ce polyorganosiloxane (B) est au moins égale à 5 mPa.s et, de préférence elle est comprise entre 20 et 1000 mPa.s. Le polyorganosiloxane (B) peut être uniquement formé de motifs de formule (B.1) ou comporter en plus des motifs de formule (B.2). Le polyorganosiloxane (B) peut présenter une structure linéaire ramifiée cyclique 20 ou en réseau. Le groupe L a la même signification que le groupe Z ci-dessus. Des exemples de motifs siloxyles de formule (B.1) sont : H(CH3)2SiO1/2, HCH3SiO2/2, H(C6H5)SiO2/2 Les exemples de motifs siloxyles de formule (B.2) sont les mêmes que ceux 25 indiqués ci-dessus pour les exemples de motifs siloxyles de formule (A.2). Des exemples de polyorganosiloxanes (B) sont des composés linéaires et cycliques comme : les diméthylpolysiloxanes à extrémités hydrogénodiméthylsilyles, - les copolymères à motifs (diméthyl)-(hydrogénométhyl)-polysiloxanes à extrémités 30 triméthylsilyles, les copolymères à motifs (diméthyl)-(hydrogénométhyl)-polysiloxanes à extrémités hydrogénodiméthylsilyles, les hydrogénométhylpolysiloxanes à extrémités triméthylsilyles, les hydrogénométhylpolysiloxanes cycliques. 35 D'une manière particulièrement avantageuse, le réticulant polyorganosiloxane (B) est constitué d'un mélange d'un réticulant polyorganosiloxane (Bi) dont la chaîne organopolysiloxanique est constituée essentiellement de motifs LgSiO(4_g)/2 , g étant compris entre 0 et 2, et est bloquée à chaque extrémité par un motif HdLeSiO(4_(d+e))/2 où 10 d+e est égal à 3, et d'un réticulant polyorganosiloxane (Bii) dont la chaîne organopolysiloxanique comprend des motifs LgSiO(4_g)/2 , g étant compris entre 0 et 2 et des motifs HdLeSiO(4_(d+e /2 où d+e est égal à 1 ou 2, et est bloquée à chaque extrémité par un motif HdLeSiO(4_(d+e))/2 où d+e est égal à 3. De préférence, les quantités de POS (Bi) et de POS (Bii) sont telles que le rapport pondéral POS (Bi) : POS (Bii) est compris entre 1 et 3. De préférence, le réticulant POS (Bi) est un diméthylpolysiloxane à extrémités hydrogénodiméthylsilyles et le réticulant POS (Bii) est un copolymère (diméthyl)(hydrogénométhyl)polysiloxane à extrémités hydrogénodiméthylsilyles. Le rapport du nombre d'atomes d'hydrogène liés au silicium dans le réticulant polyorganosiloxane (B) sur le nombre total de groupes à insaturation alcényle du polyorganosiloxane (A) et de la gomme (A') est compris entre 0,4 et 10, de préférence entre 0,8 et 3, et plus préférentiellement encore supérieur ou égal à 0,8 et en outre inférieur à 1. Selon l'invention, la composition comprend, outre le POS (A), une gomme POS (A'). La gomme polyorganosiloxane (A') utile dans la présente invention est de préférence une gomme polydiorganosiloxane ayant une consistance comprise entre 300 et 1200, de préférence entre 500 et 1000, et plus préférentiellement encore entre 600 et 900. La détermination de la consistance à 25 C peut être faite par mesure de la pénétrabilité à l'aide d'un pénétromètre par exemple selon une des normes AFNOR NFT 60 119, NFT 60 123, NFT66004,ASTMD217,D937,D 1321,D5. D'une manière générale, le POS (A') est défini de la même manière que le POS (A) et présente avantageusement des motifs de formule : Wa Zb S1O(4_(a+b))/2 (A.1) et éventuellement des autres motifs de formule moyenne : Zc SiO(4-c)/2 (A.2) 30 dans laquelle W, Z, a, b et c ont la même définition que ci-dessus. De préférence, la chaîne organopolysiloxanique de la gomme POS (A') comporte essentiellement des motifs de formule Al dans laquelle a+b est égal à 2 et/ou des motifs de formule A2 dans laquelle c est égal à 2. De préférence, la chaîne organopolysiloxanique de la gomme (A') contient 35 essentiellement des motifs siloxy D et/ou DAI', R tel que défini ci-dessus étant de préférence un groupe méthyle ou phényle, et Alc étant de préférence un groupe vinyle ou allyle. Ainsi, la gomme selon l'invention peut par exemple contenir essentiellement des motifs diméthylsiloxy, méthylphénylsiloxy, diphénylsiloxy, méthylvinylsiloxy,25 11 méthylallylsiloxy et phénylvinylsiloxy. La présence, le long de la chaîne diorganopolysiloxanique, de faibles quantités de motifs siloxy T et/ou SiO2 (motifs siloxy Q) n'est cependant pas exclue dans la proportion d'au plus 2 % (ces pourcentages exprimant le nombre des motifs T et/ou Q pour 100 atomes de silicium). De préférence, la chaîne organopolysiloxanique de la gomme est bloquée à chaque extrémité par des motifs siloxy M ou Mv'. Selon un mode de réalisation préféré, le(s) groupe(s) alcényle(s) de la gomme sont répartis, de manière aléatoire, sur la chaîne organopolysiloxanique de ladite gomme, à l'exception des extrémités. Par exemple, la gomme utilisée dans l'invention est de structure MDDv'M. Selon une autre variante, le(s) groupe(s) alcényle(s) de la gomme sont disposés uniquement aux extrémités de la chaîne organopolysiloxanique de ladite gomme. Par exemple, la gomme utilisée dans l'invention est de structure Mv'DMv'. Il est bien évident que ces différents types de gomme peuvent être combinés. La gomme utilisée dans l'invention peut être présente à raison de 5 à 20% en poids, de préférence de 5 à 10% en poids, par rapport à l'ensemble des constituants. La réaction de polyaddition propre au mécanisme de réticulation de la composition adhésive selon l'invention est bien connue par l'homme du métier. On peut d'ailleurs utiliser un catalyseur (C) dans cette réaction. Ce catalyseur (C) peut notamment être choisi parmi les composés du platine et du rhodium. On peut, en particulier, utiliser les complexes du platine et d'un produit organique décrit dans les brevets US-A-3 159 601, US-A-3 159 602, US-A-3 220 972 et les brevets européens EP-A-O 057 459, EP-A-0 188 978 et EP-A-O 190 530, les complexes du platine et d'organosiloxanes vinylés décrits dans les brevets US-A-3 419 593, US-A-3 715 334, US-A-3 377 432 et US-A-3 814 730. Le catalyseur généralement préféré est le platine. Dans ce cas, la quantité pondérale de catalyseur (C), calculée en poids de platine-métal, est généralement comprise entre 2 et 400 ppm, de préférence entre 5 et 100 ppm basés sur le poids total des POS (A) et (B). La charge minérale renforçante (D) est sélectionnée parmi les silices et/ou les alumines, de préférence parmi les silices. A titre de silices utilisables, on vise des charges caractérisées par unefine taille de particules souvent inférieure ou égale à 0,1 m et un rapport élevé de la surface spécifique au poids, généralement compris dans l'intervalle d'environ 50 mètres carrés par gramme à plus de 300 mètres carrés par gramme. Les silices de ce type sont des produits disponibles dans le commerce et sont bien connues dans la technique de la fabrication des compositions silicone adhésives. Ces silices peuvent être des silices colloïdales, des silices préparées par voie pyrogénique (silices dites de combustion ou de fumée) ou par des procédés humides (silices précipitées) ou des mélanges de ces silices. 12 La nature chimique et le procédé de préparation des silices susceptibles de former la charge (D) ne sont pas importants aux fins de la présente invention, pourvu que la silice soit capable d'exercer une action de renforcement dans l'adhésif fini. Bien entendu on peut utiliser aussi des coupages de différentes silices. Ces poudres de silice présentent une taille moyenne de particule généralement voisine ou inférieure à 0,1 m et une surface spécifique BET supérieure à 50 m2/g, de préférence comprise 50 et 400 m2/g, notamment entre 150 et 350 m2/g. Ces silices sont éventuellement : - prétraitées à l'aide d'au moins un agent de compatibilisation choisi dans le groupe des molécules qui satisfont à au moins deux critères : • présenter une interaction forte avec la silice au niveau de ses liaisons hydrogène avec elle-même, et avec l'huile silicone environnante ; • être elle-même, ou ses produits de dégradation, aisément évacués du mélange final par chauffage sous vide ou sous courant gazeux, et les composés de bas poids moléculaire sont donc préférés ; - et/ou traitées in situ : • de manière spécifique à l'aide d'au moins une silice non traitée, • et/ou de manière complémentaire en utilisant au moins un agent de compatibilisation de nature similaire à celui utilisable en prétraitement et tel que défini ci-dessus. Par traitement in situ de la charge siliceuse, on entend la mise en présence de la charge et de l'agent de compatibilisation en présence d'au moins une portion du polymère silicone POS (A) prépondérant susvisé. L'agent de compatibilisation est choisi selon le mode de traitement (prétraitement ou in situ), il peut être par exemple sélectionné dans le groupe comprenant: les chlorosilanes, - les polyorganocyclosiloxanes, tels que l'octaméthylcyclosiloxane (D4), - les silazanes, de préférence les disilazanes, ou leurs mélanges, l'hexaméthyldisilazane (HMDZ) étant le silazane préféré et pouvant être associé au divinyltétraméthyl-disilazane, les polyorganosiloxanes présentant, par molécule, un ou plusieurs groupements hydroxyles liés au silicium, les amines telles que l'ammoniaque ou les alkylamines de bas poids moléculaire comme la diéthylamine, les acides organiques de bas poids moléculaire comme les acides formique ou acétique, et leurs mélanges. 13 Dans le cas du traitement in situ, l'agent de compatibilisation est de préférence mis en oeuvre en présence d'eau. Pour plus de détails à cet égard, on peut se référer par exemple au brevet FR-B-2 764 894. En variante, on peut utiliser les méthodes de compatibilisation de l'art antérieur prévoyant un traitement précoce par le silazane (e.g. FR-A-2 320 324) ou un traitement tardif (e.g. EP-A-462 032) tout en sachant cependant que selon les silices utilisées leur emploi ne permettra en général pas d'obtenir les meilleurs résultats en termes de propriétés mécaniques, en particulier extensibilité, obtenus par un traitement en deux temps conforme à l'invention. A titre d'alumine de renforcement utilisable comme charge (D), on emploie avantageusement une alumine hautement dispersible, dopée ou non de manière connue. Bien entendu, on peut utiliser aussi des coupages de différentes alumines. Comme exemples non limitatifs de pareilles alumines, on citera les alumines A 125, CR 125, D 65CR de la société BAÏKOWSKI. De préférence, la charge de renforcement utilisée est une silice de combustion, prise seule ou en mélange avec de l'alumine. Sur le plan pondéral, on préfère mettre en oeuvre une quantité de charge renforçante (D) comprise entre 5 et 30, de préférence entre 7 et 20 % en poids par rapport à l'ensemble des constituants de la composition. L'utilisation d'une charge complémentaire (E), de préférence non renforçante, est envisageable conformément à l'invention. Parmi les charges complémentaires (E) non renforçantes, on peut citer notamment celles sélectionnées dans le groupe comprenant les silices colloïdales, les poudres de silice de combustion et de précipitation, les terres de diatomées, le quartz broyé le noir de carbone, le dioxyde de titane, l'oxyde d'aluminium, l'alumine hydratée, la vermiculite expansée, le zircone, un zirconate, la vermiculite non expansée, le carbonate de calcium, l'oxyde de zinc, le mica, le talc, l'oxyde de fer, le sulfate de baryum et la chaux éteinte ou leurs mélanges. Ces charges complémentaires (E) ont une granulométrie généralement comprise 30 entre 0,1 et 300 gm et une surface BET inférieure à 100 m2/g. Les inhibiteurs de réticulation (F) sont également bien connus. Ils sont classiquement choisis parmi les composés suivants : polyorganosiloxanes, avantageusement cycliques et substitués par au moins un alcényle, le tétraméthylvinyltétrasiloxane étant particulièrement préféré, 35 la pyridine, les phosphines et les phosphites organiques, les amides insaturés, les maléates alkylés, - et les alcools acétyléniques. Ces alcools acétyléniques, (cf. FR-B-1 528 464 et FR-A-2 372 874), qui font partie des bloqueurs thermiques de réaction d'hydrosilylation préférés, ont pour formule : R-(R')C(OH)-CCH formule dans laquelle : R est un radical alkyle linéaire ou ramifié, ou un radical phényle ; R' est H ou un radical alkyle linéaire ou ramifié, ou un radical phényle ; les radicaux R, R' et l'atome de carbone situé en alpha de la triple liaison pouvant éventuellement former un cycle ; le nombre total d'atomes de carbone contenu dans R et R' étant d'au moins 5, de préférence de 9 à 20. Lesdits alcools sont, de préférence, choisis parmi ceux présentant un point 0 d'ébullition supérieur à 250 C. On peut citer à titre d'exemples : - l'éthynyl-l-cyclohexanol 1 ; - le méthyl-3 dodécyne-1 ol-3 ; - le triméthyl-3,7,11 dodécyne-1 ol-3 ; - le diphényl-1,1 propyne-2 ol-1 ; - l'éthyl-3 éthyl-6 nonyne-1 ol-3 ; - le méthyl-3 pentadécyne-1 ol-3. Ces alcools alpha-acétyléniques sont des produits du commerce. Un tel régulateur est présent à raison de 2 000 ppm au maximum, de préférence à raison de 20 à 50 ppm par rapport au poids total des organopolysiloxanes (A) et (B). Selon une variante la phase silicone de la composition peut comprendre au moins une résine polyorganosiloxane (H), comportant éventuellement au moins un reste alcényle dans sa structure, et cette résine présente une teneur pondérale en groupe(s) alcényle(s) comprise entre 0,1 et 20 % en poids et, de préférence, entre 0,2 et 10 % en poids. Ces résines sont des oligomères ou polymères organopolysiloxanes ramifiés bien connus et disponibles dans le commerce. Elles se présentent de préférence sous la forme de solutions siloxaniques. Elles comportent, dans leur structure, au moins deux motifs différents choisis parmi les motifs M, D, T et Q, l'un au moins de ces motifs étant un motif TouQ. De préférence, ces résines sont alcénylées (vinylées). Comme exemples d'oligomères ou de polymères organopolysiloxanes ramifiés, on peut citer les résines MQ, les résines MDQ, les résines TD et les résines MDT, les fonctions alcényles pouvant être portées par les motifs M, D et/ou T. Comme exemple de résines qui conviennent particulièrement bien, on peut citer les résines MDQ ou MQ vinylées ayant une teneur 15 pondérale en groupes vinyle comprise entre 0,2 et 10 % en poids, ces groupes vinyle étant portés par les motifs M et/ou D. D'une manière connue en soi, la composition adhésive selon l'invention peut être additionnée de divers additifs fonctionnels (I) habituellement utilisés dans le domaine de l'invention. Pour des raisons de conservation, la composition de vernis est avantageusement présentée sous la forme d'un système au moins bicomposant dont le mélange est apte à réticuler rapidement à chaud par polyaddition. Les ingrédients sont alors répartis dans les différentes parties selon les règles de l'homme de l'art ; en particulier le catalyseur est séparé du composant qui comporte les hydrogénosiloxanes. La présente invention concerne également un procédé de collage d'au moins deux substrats S1 et S2 caractérisé en ce qu'il consiste essentiellement : - à préparer une composition adhésive telle que décrite ci-dessus - à appliquer cette composition sur l'une au moins des surfaces de S1 et/ou S2 à coller, - à assembler l'une à l'autre les surfaces encollées, -éventuellement à exercer une pression sur les surfaces encollées, - et de préférence à chauffer l'ensemble. La température de chauffage est de préférence inférieure à 190 C pour un temps de chauffage inférieur à 5 minutes, de préférence 3 minutes, et de préférence de 180 C pour un temps de chauffage de 60 secondes, et plus préférentiellement encore de 80 C pour un temps de chauffage de 90 secondes. Les substrats S1 et S2 à assembler sont de préférence souples, et peuvent être choisis dans le groupe comprenant les textiles, les supports fibreux non tissés, les films polymères, en particulier polyester, polyamide, polyoléfine, polyuréthanne, polychlorure de vinyle de silicone. Les substrats S1 et S2 peuvent être également du verre. Selon une variante, au moins une des surfaces de S1 et/ou S2 comprend du silicone, de préférence du silicone élastomère, ce silicone formant avantageusement au moins un revêtement dudit substrat. La composition adhésive est alors appliquée sur le silicone. De telles compositions de silicone élastomère sont bien connues de l'Homme du métier et ne nécessitent de description détaillée. La composition adhésive selon l'invention est appliquée de manière à obtenir un adhésif présentant une épaisseur d'au moins 0.5 mm. Le domaine d'application de l'utilisation préconisée de l'invention est avantageusement celui de l'assemblage des sacs gonflables pour la protection d'un occupant de véhicule à assembler par collage et couture, les substrats S1 et S2 étant alors les deux pièces constituant le sac, la composition selon l'invention étant appliquée sur au moins une des surfaces de S1 et/ou S2 au niveau de la couture. 16 Lorsque la composition adhésive selon l'invention est réticulée par chauffage, l'étape de chauffage de ladite composition est mise en oeuvre de préférence avant de coudre les substrats S1 et S2. La présente invention concerne également l'utilisation d'une composition telle que 5 décrite ci-dessus comme adhésif et/ou comme joint d'étanchéité des coutures de deux substrats S1 et S2 assemblés par couture. La présente invention concerne également un sac gonflable pour la protection d'un occupant de véhicule constitué de deux pièces cousues ensemble, collées et/ou étanchéifiées au niveau de la couture par une composition telle que décrite ci-dessus. 10 Les exemples qui suivent décrivent la préparation de la composition silicone adhésive réticulable selon l'invention. Ces exemples permettront de mieux comprendre l'invention et de faire ressortir ses avantages par rapport aux compositions de l'art antérieur. 15 EXEMPLES Exemple 1 (invention) : On mélange tout d'abord 30 parties en poids d'un polydiméthylsiloxane bloqué à chaque extrémité par des motifs diméthylvinylsiloxy, ayant une viscosité de 20 000 mPa.s, 13 20 parties en poids de silice pyrogénée ayant une surface spécifique BET de 300m2/g, traitée par 3,8 parties en poids d'un mélange d'hexaméthyldisilazane associé au divinyltétraméthyldisilane, et une partie en poids d'eau. On ajoute ensuite au mélange obtenu 10 parties en poids d'une gomme de copolymère de silicone MDDv'M qui titre 720 ppm en poids de groupes vinyliques répartis aléatoirement 25 le long de la chaîne silicone, de consistance comprise entre 600 et 900, 28 parties en poids d'un polydiméthylsiloxane bloqué à chaque extrémité par des motifs diméthylvinylsiloxy, ayant une viscosité de 100 000 mPa.s, 13 parties en poids de carbonate de calcium précipité, de taille moyenne de particule de l'ordre de 1,9 m, 1,1 parties en poids d'un réticulant (bi) diméthylpolysiloxane à extrémités hydrogénodiméthylsilyles de viscosité 30 9mPa.s, 0,6 parties en poids d'un réticulant (bii) copolymère (diméthyl)(hydrogénométhyl)polysiloxane à extrémités hydrogénodiméthylsilyles de viscosité 275 mPa.s et contenant 4,7% en poids de SiH, 0,025 parties en poids d'éthynyl-lcyclohexanol 1 et 0,025 parties en poids d'un catalyseur appelé complexe de Karstedt titrant 10% en poids de platine métal. Le rapport du nombre d'atomes d'hydrogène liés au 35 silicium dans le réticulant polyorganosiloxane (B) sur le nombre total de groupes à insaturation alcényle du polyorganosiloxane (A) et de la gomme (A') est égal à 0.87, le rapport du nombre d'atomes d'hydrogène liés au silicium dans le réticulant polyorganosiloxane (Bi) sur le nombre total de groupes à insaturation alcényle du 17 polyorganosiloxane (A) et de la gomme (A') est égal à 0,61 et le rapport du nombre d'atomes d'hydrogène liés au silicium dans le réticulant polyorganosiloxane (Bii) sur le nombre total de groupes à insaturation alcényle du polyorganosiloxane (A) et de la gomme (A') est égal à 0,26. La viscosité du mélange est de 575 000 mPa.s. Exemple 2 (Comparatif) : A titre comparatif, on réalise une composition adhésive similaire à l'exemple 1 mais sans 10 utiliser de gomme et en remplaçant la gomme par le polydiméthylsiloxane bloqué à chaque extrémité par des motifs diméthylvinylsiloxy, ayant une viscosité de 100 000 mPa.s. Caractérisation de l'adhésif 15 a) Propriétés dynamométriques : Les compositions adhésives, après débullage, sont utilisées pour préparer les éprouvettes nécessaires à la mesure des propriétés dynamométriques. Pour cela, on réalise des plaques échantillon de 2 mm d'épaisseur d'adhésif moulé sous presse à 3 bars à 150 C et réticulé dans ces conditions en 15 minutes. Après réticulation, les éprouvettes sont 20 laissées en attente dans les conditions du laboratoire (25 C, 50%RH) pendant 16 heures, avant d'être testées. On mesure la résistance à la traction, les modules à 100%, 200%, et 300%, l'allongement à la rupture selon la méthode décrite dans la norme ASTM D412. On mesure également la dureté (Shore A) selon la norme ASTM D2240 25 b) Force de collage La force de collage est évaluée au moyen d'un test de pelage. Pour cela, les compositions adhésives sont appliquées entre deux supports textile du type polyamide sur lesquels une enduction de RTV II a été appliquée à 30g/m2. La composition du RTV-II utilisée est le RHODORSIL TCS 7534 commercialisée par la société Rhodia Silicones. Les 30 compositions adhésives sont appliquées au moyen d'un enducteur Mathis réglé de manière à obtenir une épaisseur de l'adhésif de 0.5 mm. La réticulation est effectuée par séjour dans une étuve ventilée, à une température de 190 C pendant 5 minutes. Après réticulation, les supports sont laissés en attente dans les conditions du laboratoire (25 C, 50%RH) pendant 16 heures, avant d'être testés. On mesure la force de collage selon la méthode du test de 35 pelage décrite dans la norme JISK 6854. On note également en pourcentage le type de rupture obtenue, adhésive ou cohésive noté A/C. 18 L'énergie est calculée en calculant l'aire sous la courbe de traction représentant la contrainte en fonction de la déformation. Les différentes compositions sont soumises aux tests décrits ci-dessus pour caractériser 5 l'adhésif obtenu. Les résultats sont indiqués dans le tableau I ci-dessous : Tableau I Propriétés. Mécaniques Ex. 1 (inv.) Ex. 2 (comp.) Résistance à la traction (MPa) 5 3 Allongement à la rupture (%) 1180 1005 Module 100% (MPa) 0.25 0.1 Module 200% (MPa) 0.4 0.3 Module 300% (MPa) 0. 6 0.5 Dureté Shore A 15 12 Force de pelage (N/cm) 34 Rupture A/C 0/100 Energie (MPa) 2430 1346 10 Les résultats du tableau I montrent que la composition adhésive selon l'invention, comprenant une gomme vinylée, permet d'obtenir un adhésif qui présente des propriétés mécaniques, et en particulier une énergie absorbée, meilleures que l'adhésif ne comprenant pas de gomme. 15 Paramètres de réticulation On reproduit avec la composition adhésive selon l'exemple 1 le test de pelage tel que décrit ci-dessus mais en faisant varier le temps et la température de réticulation. Les résultats sont indiqués dans le tableau II ci-dessous : Tableau II Température 190 C 190 C 180 C 160 C 120 C 80 C 25 C Temps 5 min 1 min 90 s 90 s 90 s 90 s 3 h Force de pelage 34 30 35 32 31 36 15 (N/cm) Rupture A/C 0/100 0/100 0/100 10/90 10/90 30/70 100/0 20 19 Les résultats du tableau II montrent que le temps de réticulation des compositions adhésives selon l'invention est très court, même à basse température. La composition selon l'invention durcit à température ambiante (25 C) en trois heures. On rappelle que comparativement, la composition décrite dans le brevet EP-B-1 225 211 est laissée durcir pendant 7 jours à 25 C. De plus, si l'on souhaite accélérer la réticulation par chauffage, une très faible quantité d'énergie est suffisante pour réticuler la composition dans un temps très court : 90 secondes à 80 C suffisent pour obtenir un adhésif présentant toutes les propriétés mécaniques requises et avec une rupture essentiellement cohésive.10 REVENDICATIONS 1. Composition silicone adhésive réticulable comprenant : (A) au moins un polyorganosiloxane (POS A) présentant, par molécule, au moins 5 deux groupes alcényles, de préférence en C2-C6 liés au silicium; (B) au moins un réticulant polyorganosiloxane présentant, par molécule, au moins deux atomes d'hydrogène liés au silicium; (C) une quantité catalytiquement efficace d'au moins un catalyseur à base d'au moins un composé métallique, de préférence platinique ; 10 (D) une charge minérale renforçante; (E) éventuellement une charge complémentaire; (F) éventuellement un inhibiteur de réticulation (H) éventuellement au moins une résine polyorganosiloxane; (I) et éventuellement des additifs fonctionnels pour conférer des propriétés 15 spécifiques, caractérisée en ce que la composition comprend également au moins une gomme polyorganosiloxane POS (A') ayant une teneur pondérale en groupe(s) alcényle(s), de préférence en C2-C6 liés au silicium et plus préférentiellement encore vinylique(s), comprise entre 0,001% et 0,2%, et de préférence entre 0,01% et 0,1%, et présentant à 25 C 20 une consistance comprise entre 300 et 1200, de préférence entre 500 et 1000, et plus préférentiellement encore entre 600 et 900. 2. Composition selon la revendication 1, caractérisée en ce que les POS (A) et (A') présentent des motifs de formule : Wa Zb S1O(4-(aib))/2 (A. 1) dans laquelle : W est un groupe alcényle, de préférence vinyle Z est un groupe hydrocarboné monovalent, exempt d'action défavorable sur 30 l'activité du catalyseur et choisi parmi les groupes alkyles ayant de 1 à 8 atomes de carbone inclus, éventuellement substitués par au moins un atome d'halogène, et ainsi que parmi les groupes aryles, a est 1 ou 2, b est 0, 1 ou 2 et a + b est compris entre 1 et 3, et éventuellement des autres motifs de formule moyenne : 35 Zc SiO(4-c)/2 (A.2) dans laquelle Z a la même signification que ci-dessus et c a une valeur comprise entre 0 et 3. 25 21 3. Composition selon l'une quelconque des revendications précédentes, caractérisée en ce que le réticulant polyorganosiloxane (B) comporte des motifs siloxyles de formule : Hd Le SiO(4-(d+e))i2 (B.1) dans laquelle : L est un groupe hydrocarboné monovalent, exempt d'action défavorable sur l'activité du catalyseur et choisi parmi les groupes alkyles ayant de 1 à 8 atomes de carbone inclus, éventuellement substitués par au moins un atome d'halogène, et ainsi que parmi les groupes aryles, -d est 1 ou 2, e est 0, 1 ou 2 et d + e a une valeur comprise entre 1 et 3 ; et éventuellement des autres motifs siloxyles de formule moyenne : Lg SiO(4-g)i2 (B.2) dans laquelle L a la même signification que ci-dessus et g a une valeur comprise entre 0 et 3. 4. Composition selon la revendication 3, caractérisée en ce que le réticulant polyorganosiloxane (B) est constitué d'un mélange d'un réticulant polyorganosiloxane (Bi) dont la chaîne organopolysiloxanique est constituée essentiellement de motifs Lg SiO(4-g)/2 , g étant compris entre 0 et 2, et est bloquée à chaque extrémité par un motif HdLeSiO(4-(d+e))/2 où d+e est égal à 3, et d'un réticulant polyorganosiloxane (Bii) dont la chaîne organopolysiloxanique comprend des motifs Lg SiO(4-gy2 , g étant compris entre 0 et 2 et des motifs Hd Le SiO(a-(d+e))/2 où d+e est égal à 1 ou 2, et est bloquée à chaque extrémité par un motif Hd Le SiO(4-(d+e))i2 où d+e est égal à 3. 5. Composition selon l'une quelconque des revendications précédentes, caractérisée en ce que le rapport du nombre d'atomes d'hydrogène liés au silicium dans le réticulant polyorganosiloxane (B) sur le nombre total de groupes à insaturation alcényle du polyorganosiloxane (A) et de la gomme (A') est inférieur à 1. 6. Composition selon la revendication 2, caractérisée en ce que la chaîne organopolysiloxanique de la gomme POS (A') comporte essentiellement des motifs de formule Al dans laquelle a+b est égal à 2 et/ou des motifs de formule A2 dans laquelle c est égal à 2. 7. Composition selon l'une quelconque des revendications précédentes, caractérisée en ce que le(s) groupe(s) alcényle(s) de la gomme (A') sont répartis sur la chaîne organopolysiloxanique de ladite gomme, à l'exception des extrémités. 22 8. Composition selon l'une quelconque des revendications 1 à 6, caractérisée en ce que le(s) groupe(s) alcényle(s) de la gomme (A') sont disposés uniquement aux extrémités de la chaîne organopolysiloxanique de ladite gomme. 9. Composition selon l'une quelconque des revendications précédentes, caractérisée en ce la gomme (A') est présente à raison de 5 à 20% en poids par rapport à l'ensemble des constituants. 10. Composition selon l'une quelconque des revendications précédentes, caractérisée 10 en ce la charge minérale renforçante (D) est sélectionnée parmi le groupe comprenant les silices et les alumines. 11. Procédé de collage d'au moins deux substrats S1 et S2 caractérisé en ce qu'il consiste essentiellement : 15 - à préparer une composition selon l'une quelconque des revendications 1 à 10, - à appliquer cette composition sur l'une au moins des surfaces de S1 et/ou S2 à coller, - à assembler l'une à l'autre les surfaces encollées, - éventuellement à exercer une pression sur les surfaces encollées, 20 - et de préférence à chauffer l'ensemble. 14. Procédé selon la revendication 11, caractérisée en ce que les substrats S 1 et S2 sont deux pièces constituant un sac gonflable pour la protection d'un occupant de véhicule à assembler par couture, la composition étant appliquée sur au moins une des surfaces de S 1 25 et/ou S2 au niveau de la couture. 15. Procédé selon la revendication 12, caractérisé en ce que l'étape de chauffage de ladite composition est mise en oeuvre avant de coudre les substrats S1 et S2. 30 14. Utilisation d'une composition selon l'une quelconque des revendications 1 à 10 comme adhésif. 15. Utilisation d'une composition selon l'une quelconque des revendication 1 à 10 comme joint d'étanchéité des coutures de deux substrats S1 et S2 assemblés par couture. 16. Sac gonflable pour la protection d'un occupant de véhicule constitué de deux pièces cousues ensemble, collées et/ou étanchéifiées au niveau de la couture par une composition selon l'une quelconque des revendications 1 à 10. 35